(57)【要約】【課題】微生物燃料電池の電気の回収効率を高めることができる微生物燃料電池用アノードを提供する。【解決手段】本発明に係る微生物燃料電池用アノード１は、アノード１と、アノード１と対向するように配置されるカソードと、アノード１と前記カソードとを接続している導線とを備える微生物燃料電池において、アノード１として用いられ、微生物を担持可能である導電性基材１１を備え、導電性基材１１が、導電性基材シートが少なくとも１つの折り曲げ部１１ｃを有するように成形された導電性基材１１である。【選択図】図１
2016154109.tif 000002
【特許請求の範囲】
【請求項１】
アノードと、前記アノードと対向するように配置されるカソードと、前記アノードと前記カソードとを接続している導線とを備える微生物燃料電池において、前記アノードとして用いられ、
微生物を担持可能である導電性基材を備え、
前記導電性基材が、導電性基材シートが少なくとも１つの折り曲げ部を有するように成形された導電性基材である、微生物燃料電池用アノード。
【請求項２】
前記導電性基材が、第１の表面側において、前記折り曲げ部の先端が凸部であり、かつ前記第１の表面側と反対の第２の表面側において、前記折り曲げ部の先端が凹部であり、
前記凸部と前記凹部とが、前記導電性基材の両側の前記第１の表面及び前記第２の表面に対向するように配置されている、請求項１に記載の微生物燃料電池用アノード。
【請求項３】
前記導電性基材が、厚み方向の断面形状が、波状又はジグザグ状である領域を有する、請求項１又は２に記載の微生物燃料電池用アノード。
【請求項４】
前記折り曲げ部が複数である、請求項１〜３のいずれか１項に記載の微生物燃料電池用アノード。
【請求項５】
前記導電性基材の材料が、ステンレス、チタン、カーボン被覆金属又はカーボン被覆樹脂である、請求項１〜４のいずれか１項に記載の微生物燃料電池用アノード。
【請求項６】
前記導電性基材の厚みが、１ｍｍ以上、３０ｍｍ以下である、請求項１〜５のいずれか１項に記載の微生物燃料電池用アノード。
【請求項７】
前記導電性基材の厚みが、前記導電性基材シートの厚みの２倍以上、１００倍以下である、請求項１〜６のいずれか１項に記載の微生物燃料電池用アノード。
【請求項８】
前記導電性基材の表面積の、前記導電性基材シートの表面積に対する比が１．２以上、１０以下である、請求項１〜７のいずれか１項に記載の微生物燃料電池用アノード。
【請求項９】
前記導電性基材で構成される微生物燃料電池用アノードの抵抗率が１０−５Ω・ｃｍ以上、１０５Ω・ｃｍ以下である、請求項１〜８のいずれか１項に記載の微生物燃料電池用アノード。
【請求項１０】
請求項１〜９のいずれか１項に記載の微生物燃料電池用アノードと、
前記アノードと対向するように配置されているカソードと、
前記アノードと前記カソードとを接続している導線とを備える、微生物燃料電池。
【請求項１１】
前記アノードの前記折り曲げ部の先端が、前記カソード側に突出しているか、又は前記カソード側と反対側に突出している、請求項１０に記載の微生物燃料電池。
【発明の詳細な説明】
【技術分野】
【０００１】
本発明は、微生物燃料電池に用いられる微生物燃料電池用アノードに関する。また、本発明は、上記微生物燃料電池用アノードを用いた微生物燃料電池に関する。
【背景技術】
【０００２】
近年、廃水等の有機性廃棄物を分解する際にエネルギーを回収する方法として、燃料電池のしくみを利用した微生物燃料電池が注目されている。微生物燃料電池では、排水及び廃棄物等に含まれる有機性物質を分解する際に微生物が放出した電子を電極により回収することによって、直接的に電気エネルギーを回収することが可能である。
【０００３】
上記微生物燃料電池は、アノード（負電極）とカソード（正電極）とを備えており、かつアノードとカソードとが導線で負荷回路に接続されている。上記微生物燃料電池を使用する際には、アノードに接するように、嫌気性下で生育可能な微生物及び有機性物質を含む液を流す。アノードでは、微生物の代謝により有機性物質から電子（ｅ−）が生成される。アノードとカソードとを導線で負荷回路と接続し、閉回路を形成すると、アノードとカソードとの間に電位差が生じ、電位差と負荷回路に流れた電流との積の分、電力エネルギーを得ることができる。
【０００４】
上記のように、微生物燃料電池は、微生物が持つ有機物の代謝機能を利用する電池である。このため、アノードに効率よく有機物を接触させることが重要である。有機物の接触効率を向上させた微生物燃料電池の一例が、下記の特許文献１に開示されている。
【０００５】
特許文献１に記載の微生物燃料電池（微生物発電装置）は、微生物を保持し電子供与体を含む原液が供給されるアノード室と、電子受容体が供給されるカソード室と、上記アノード室と上記カソード室との間に配置され互いに向かい合う第１及び第２の面を有する非導電膜と、上記非導電膜の上記第１の面に密着して拡がる面を有し、上記アノード室の内部と略同一形状とされた多孔体で構成され上記アノード室内に配置された第１の導電性充填材と、上記非導電膜の前記第２の面と密着して広がる粗面を有する第２の導電性充填材とを含む。
【先行技術文献】
【特許文献】
【０００６】
【特許文献１】特開２００９−１５２０９１号公報
【発明の概要】
【発明が解決しようとする課題】
【０００７】
特許文献１では、アノードの外表面は略平滑である。このような外表面が略平滑であるアノードを備える従来の微生物燃料電池モジュールでは、エネルギーの回収効率が低いという問題がある。また、アノードの厚みを厚くすれば、微生物燃料電池のエネルギーの回収効率が高くなる傾向がある。しかし、アノードの厚みを厚くすると、例えば有機性物質を含む液とアノードの接触効率が低下するために、エネルギーの回収効率を十分に高めることが困難であるという問題がある。
【０００８】
本発明の目的は、微生物燃料電池の電気の回収効率を高めることができる微生物燃料電池用アノードを提供することである。また、本発明は、上記微生物燃料電池用アノードを用いた微生物燃料電池を提供することである。
【課題を解決するための手段】
【０００９】
本発明の広い局面によれば、アノードと、前記アノードと対向するように配置されるカソードと、前記アノードと前記カソードとを接続している導線とを備える微生物燃料電池において、前記アノードとして用いられ、微生物を担持可能である導電性基材を備え、前記導電性基材が、導電性基材シートが少なくとも１つの折り曲げ部を有するように成形された導電性基材である、微生物燃料電池用アノードが提供される。
【００１０】
本発明に係る微生物燃料電池用アノードのある特定の局面では、前記導電性基材が、第１の表面側において、前記折り曲げ部の先端が凸部であり、かつ前記第１の表面側と反対の第２の表面側において、前記折り曲げ部の先端が凹部であり、前記凸部と前記凹部とが、前記導電性基材の両側の前記第１の表面及び前記第２の表面に対向するように配置されている。
【００１１】
本発明に係る微生物燃料電池用アノードのある特定の局面では、前記導電性基材が、厚み方向の断面形状が、波状又はジグザグ状である領域を有する。
【００１２】
本発明に係る微生物燃料電池用アノードのある特定の局面では、前記折り曲げ部が複数である。
【００１３】
本発明に係る微生物燃料電池用アノードのある特定の局面では、前記導電性基材の材料が、ステンレス、チタン、カーボン被覆金属又はカーボン被覆樹脂である。
【００１４】
本発明に係る微生物燃料電池用アノードのある特定の局面では、前記導電性基材の厚みが、１ｍｍ以上、３０ｍｍ以下である。
【００１５】
本発明に係る微生物燃料電池用アノードのある特定の局面では、前記導電性基材の厚みが、前記導電性基材シートの厚みの２倍以上、１００倍以下である。
【００１６】
本発明に係る微生物燃料電池用アノードのある特定の局面では、前記導電性基材の表面積の、前記導電性基材シートの表面積に対する比が１．２以上、１０以下である。
【００１７】
本発明に係る微生物燃料電池用アノードのある特定の局面では、前記導電性基材で構成される微生物燃料電池用アノードの抵抗率が１０−５Ω・ｃｍ以上、１０５Ω・ｃｍ以下である。
【００１８】
本発明の広い局面によれば、上述した微生物燃料電池用アノードと、前記アノードと対向するように配置されているカソードと、前記アノードと前記カソードとを接続している導線とを備える、微生物燃料電池が提供される。
【００１９】
本発明に係る微生物燃料電池のある特定の局面では、前記アノードの前記折り曲げ部の先端が、前記カソード側に突出しているか、又は前記カソード側と反対側に突出している。
【発明の効果】
【００２０】
本発明に係る微生物燃料電池用アノードは、微生物を担持可能である導電性基材を備え、上記導電性基材が、導電性基材シートが少なくとも１つの折り曲げ部を有するように成形された導電性基材であるので、アノードを用いた微生物燃料電池の電気の回収効率を高めることができる。
【図面の簡単な説明】
【００２１】
【図１】図１（ａ）〜（ｄ）は、本発明の第１の実施形態に係る微生物燃料電池用アノードを模式的に示す正面図及び断面図である。
【図２】図２（ａ）〜（ｄ）は、図１に示す微生物燃料電池用アノードに用いられる導電性基材シートを模式的に示す正面図及び断面図である。
【図３】図３（ａ）〜（ｄ）は、本発明の第２の実施形態に係る微生物燃料電池用アノードを模式的に示す正面図及び断面図である。
【図４】図４（ａ）〜（ｄ）は、本発明の第３の実施形態に係る微生物燃料電池用アノードを模式的に示す正面図及び断面図である。
【図５】図５は、本発明の第４の実施形態に係る微生物燃料電池用アノードを模式的に示す斜視図である。
【図６】図６（ａ）及び（ｂ）は、図１に示す微生物燃料電池用アノードを用いた微生物燃料電池の一例を模式的に示す側面断面図及び上面図である。
【図７】図７（ａ）及び（ｂ）は、図５に示す微生物燃料電池用アノードを用いた微生物燃料電池の他の例を模式的に示す側面断面図及び上面図である。
【図８】図８は、図１に示す微生物燃料電池用アノードを用いた樹脂製不織布の一例を示す断面図である。
【図９】図９は、本発明の実施形態に含まれない微生物燃料電池用アノードを模式的に示す断面図である。
【図１０】図１０は、本発明の実施形態に含まれない微生物燃料電池用アノードを模式的に示す断面図である。
【発明を実施するための形態】
【００２２】
以下、本発明を詳細に説明する。
【００２３】
（微生物燃料電池用アノード）
本発明に係る微生物燃料電池用アノードは、導電性基材を備える。上記導電性基材は、微生物を担持可能である。上記導電性基材は、微生物を担持可能であるように、例えば、孔又は空隙を有し、例えば、多孔質体である。上記導電性基材は、導電性基材シートが少なくとも１つの折り曲げ部を有するように成形された導電性基材である。
【００２４】
本発明では、上記の構成が備えられているので、アノードを用いた微生物燃料電池の電気の回収効率を高めることができる。
【００２５】
本発明では、微生物燃料電池の全体の厚みを厚くしなくても、微生物燃料電池の電気の回収効率を高めることができる。さらに、本発明では、微生物燃料電池の一部の厚みが厚くない場合には、微生物燃料電池の電気の回収効率を高めることができる。例えば、厚みが厚い部分を設けないか又は少なくすることによって、有機性物質を含む液とアノードの接触効率低下を抑制でき、微生物燃料電池の電気の回収効率を高めることができる。
【００２６】
以下、図面を参照しつつ、本発明の具体的な実施形態を説明することにより、本発明を明らかにする。
【００２７】
図１（ａ）〜（ｄ）は、本発明の第１の実施形態に係る微生物燃料電池用アノードを模式的に示す正面図及び断面図である。図１（ｂ）は、図１（ａ）におけるＩ−Ｉ線に沿う断面図であり、図１（ｃ）は、図１（ａ）におけるＩＩ−ＩＩ線に沿う断面図であり、図１（ｄ）は、図１（ａ）におけるＩＩＩ−ＩＩＩ線に沿う断面図である。なお、図１及び後述する図では、大きさ及び厚み等は、図示の便宜上、実際の大きさ及び厚み等と異なっている。
【００２８】
図１（ａ）〜（ｄ）に示すアノード１は、微生物燃料電池に用いられる。アノード１は、導電性基材１１を備える。導電性基材１１は、微生物を担持可能である。
【００２９】
導電性基材１１は、図２（ａ）〜（ｄ）に示す導電性基材シート１６が複数の折り曲げ部１１ｃを有するように成形された導電性基材１１である。
【００３０】
なお、図２（ａ）は、図１（ａ）に対応する正面図であり、図２（ｂ）は図１（ｂ）に対応する断面図であり、図２（ｃ）は図１（ｃ）に対応する断面図であり、図２（ｄ）は図１（ｄ）に対応する断面図である。
【００３１】
導電性基材シート１６の第１の表面１６ａが、導電性基材１１の第１の表面１１ａに対応している。導電性基材シート１６の第２の表面１６ｂが、導電性基材１１の第２の表面１１ｂに対応している。導電性基材シート１６は折り曲げ部を有さない。導電性基材シート１６は、折り曲げ成形前の状態である。従って、例えば、図１（ａ）及び図２（ａ）に示す方向からみた大きさに関しては、導電性基材シート１６は、導電性基材１１よりも大きい。また、折り曲げ成形前の導電性基材シート１６の厚みは、折り曲げ成形後の導電性基材１１の厚みと略等しい。但し、折り曲げ成形前の導電性基材シートの厚みと、折り曲げ成形後の導電性基材の厚みとが、異なっていてもよい。
【００３２】
図２（ａ）〜（ｄ）に示すように、折り曲げ成形前の導電性基材シート１６は平らである。折り曲げ成形前の導電性基材シート１６の厚みは略均一である。折り曲げ成形前の導電性基材シート１６の折り曲げられる部分の厚みと折り曲げられない部分の厚みとは略均一である。
【００３３】
なお、平らな導電性基材シートを得た後に、平らな導電性基材シートを折り曲げて、導電性基材を得てもよい。導電性基材シートを得る際に、折り曲げ部を有するように導電性基材シートを成形し、この導電性基材シートを導電性基材として用いてもよい。
【００３４】
導電性基材１１は、複数の折り曲げ部１１ｃを有する。導電性基材１１では、折り曲げ部１１ｃの先端は曲面である。折り曲げ部１１ｃの先端に、曲面部が連なっている。上記折り曲げ部の先端は、線状であってもよく、点状であってもよい。上記折り曲げ部の先端は、曲面、線状又は点状であってもよい。上記折り曲げ部の先端は、直線状に延びていてもよく、曲線状に延びていてもよい。上記折り曲げ部の先端に、平面部が連なっていてもよく、曲面部が連なっていてもよい。なお、図１（ａ）では、折り曲げ部１１ｃの先端は、曲面であり、位置を分かりやすくするために破線で示されている。図１（ａ）における折り曲げ部１１ｃの先端を示す破線の両側が、破線部分から図１（ａ）における奥側又は手前側に延びている。
【００３５】
また、導電性基材１１では、折り曲げ部１１ｃの先端が直線状に延びている。導電性基材１１は、厚み方向（厚み方向の第１の方向）の断面形状が、波状である領域を有する（図１（ｂ）参照）。図１（ｂ）における厚み方向の断面形状は、波状である。なお、導電性基材１１は、厚み方向（厚み方向の上記第１の方向と直交する方向）の断面形状が、矩形状（表面が平らな形状）である領域を有する（図１（ｃ）及び図１（ｄ）参照）。図１（ｃ）及び図１（ｄ）における厚み方向の断面形状は、矩形状である。
【００３６】
上記導電性基材は、折り曲げ部を有していればよく、厚み方向の断面形状が、ジグザグ状である領域を有していてもよい。さらに、上記導電性基材は、厚み方向の断面形状が、Ｖ字状又はＵ字状である領域を有していてもよい。上記導電性基材は、厚み方向の断面形状が、波状、ジグザグ状、Ｖ字状又はＵ字状である領域を有することが好ましく、波状又はジグザグ状である領域を有することがより好ましい。
【００３７】
図１（ｂ）〜（ｄ）に示すように、導電性基材１１では、折り曲げ部１１ｃの先端と、折り曲げ部１１ｃの先端に連なる部分とで、厚みが略等しい。折り曲げ部の先端と、折り曲げ部の先端に連なる部分とで、厚みが異なっていてもよい。
【００３８】
導電性基材１１は、第１の表面１１ａ側において、折り曲げ部１１ｃの先端が凸部であり、かつ第１の表面１１ａ側と反対の第２の表面１１ｂ側において、折り曲げ部１１ｃの先端が凹部である。上記凸部と上記凹部とが、導電性基材１１の両側の第１の表面１１ａ及び第２の表面１１ｂに対向するように配置されている。
【００３９】
図９及び図１０に、本発明の実施形態に含まれない導電性基材１０１，１０２をそれぞれ示す。図９及び図１０は、図１（ｂ）に対応する図である。
【００４０】
導電性基材１０１，１０２では、導電性基材１０１，１０２の第１の表面１０１ａ，１０２ａにおいて、凸部１０１ｃ又は凹部１０２ｃがあり、第１の表面１０１ａ，１０２ａとは反対の第２の表面１０１ｂ，１０２ｂにおいて、平らである。このような導電性基材１０１，１０２と比べて、上記凸部及び上記凹部を有する導電性基材１１全体の厚み及びアノード１全体の厚みの均一性は高くなる。このため、アノード１では、同じ大きさでのアノードの表面積を大きくすることができ、アノードを用いた微生物燃料電池の電気の回収効率を高めることができる。
【００４１】
また、導電性基材１１は折り曲げ部１１ｃを有するので、平らな導電性基材シート１６をアノードとして用いる場合と比べて、同じ大きさでのアノードの表面積を大きくすることができる。導電性基材１１では、折り曲げ部１１ｃが複数である。このように、上記導電性基材の折り曲げ部が複数であると、同じ大きさでのアノードの表面積をより一層大きくすることができ、微生物燃料電池の電気の回収効率をより一層高めることができる。但し、上記導電性基材は、少なくとも１つの折り曲げ部を有していればよく、折り曲げ部は１つであってもよい。
【００４２】
図３（ａ）〜（ｄ）は、本発明の第２の実施形態に係る微生物燃料電池用アノード１Ａを模式的に示す正面図及び断面図である。図３（ａ）は、図１（ａ）に対応する正面図である。図３（ｂ）は、図３（ａ）におけるＩ−Ｉ線に沿う断面図であり、図３（ｃ）は、図３（ａ）におけるＩＩ−ＩＩ線に沿う断面図であり、図３（ｄ）は、図３（ａ）におけるＩＩＩ−ＩＩＩ線に沿う断面図である。
【００４３】
図３（ａ）〜（ｄ）に示すアノード１Ａは、微生物を担持可能である導電性基材１１Ａを備える。
【００４４】
導電性基材１１Ａは、複数の折り曲げ部１１ｃを有する。導電性基材１１Ａでは、折り曲げ部１１ｃの先端は線状であり、尖っている。折り曲げ部１１ｃの先端に、平面部が連なっている。なお、図３（ａ）における折り曲げ部１１ｃの先端の両側が、先端から図３（ａ）における奥側又は手前側に延びている。導電性基材１１Ａでは、折り曲げ部１１ｃが直線状に延びている。導電性基材１１Ａは、厚み方向（厚み方向の第１の方向）の断面形状が、ジグザグ状である領域を有する（図３（ｂ）参照）。なお、導電性基材１１Ａは、厚み方向（厚み方向の上記第１の方向と直交する方向）の断面形状が、矩形状である領域を有する（図３（ｃ）及び図３（ｄ）参照）。
【００４５】
図３（ｂ）〜（ｄ）に示すように、導電性基材１１Ａでは、折り曲げ部１１ｃの先端と、折り曲げ部１１ｃの先端に連なる部分とで、厚みが略等しい。
【００４６】
導電性基材１１Ａは、第１の表面１１ａ側において、折り曲げ部１１ｃの先端が凸部であり、かつ第１の表面１１ａ側と反対の第２の表面１１ｂ側において、折り曲げ部１１ｃの先端が凹部である。上記凸部と上記凹部とが、導電性基材１１Ａの両側の第１の表面１１ａ及び第２の表面１１ｂに対向するように配置されている。
【００４７】
図４（ａ）〜（ｄ）は、本発明の第３の実施形態に係る微生物燃料電池用アノード１Ｂを模式的に示す正面図及び断面図である。図４（ａ）は、図１（ａ）に対応する正面図である。図４（ｂ）は、図４（ａ）におけるＩ−Ｉ線に沿う断面図であり、図４（ｃ）は、図４（ａ）におけるＩＩ−ＩＩ線に沿う断面図であり、図４（ｄ）は、図４（ａ）におけるＩＩＩ−ＩＩＩ線に沿う断面図である。
【００４８】
図４（ａ）〜（ｄ）に示すアノード１Ｂは、微生物を担持可能である導電性基材１１Ｂを備える。
【００４９】
導電性基材１１Ｂは、複数の折り曲げ部１１ｃを有する。導電性基材１１Ｂでは、折り曲げ部１１ｃの先端は点状であり、突出している。なお、図４では、折り曲げ部１１ｃの先端の位置が分かるように、先端に点を付して示している。折り曲げ部１１ｃの先端は曲面である。折り曲げ部１１ｃの先端に、曲面部が連なっている。なお、図４（ａ）における折り曲げ部１１ｃの先端の周囲が、先端から図４（ａ）における奥側又は手前側に延びている。導電性基材１１Ｂは、厚み方向（厚み方向の第１の方向）の断面形状が、波状である領域を有する（図４（ｂ）及び図４（ｃ）参照）。なお、導電性基材１１Ｂは、厚み方向（厚み方向の上記第１の方向と直交する方向）の断面形状が、平らである領域を有する（図４（ｄ）参照）。複数の折り曲げ部の先端１１ｃは、導電性基材１１Ｂの厚み方向と直交する第１の方向と、その第１の方向と直交する第２の方向とに、それぞれ、間隔を隔てて等間隔に並んで配置されている。また、隣り合う折り曲げ部の先端１１ｃが、導電性基材１１Ｂの第１の表面１１ａ側と第２の表面１１ｂ側とに交互に突出している。
【００５０】
図４（ｂ）〜（ｄ）に示すように、導電性基材１１Ｂでは、折り曲げ部１１ｃの先端と、折り曲げ部１１ｃの先端に連なる部分とで、厚みが略等しい。
【００５１】
導電性基材１１Ｂは、第１の表面１１ａ側において、折り曲げ部１１ｃの先端が凸部であり、かつ第１の表面１１ａ側と反対の第２の表面１１ｂ側において、折り曲げ部１１ｃの先端が凹部である。上記凸部と上記凹部とが、導電性基材１１Ｂの両側の第１の表面１１ａ及び第２の表面１１ｂに対向するように配置されている。
【００５２】
図５は、本発明の第４の実施形態に係る微生物燃料電池用アノード１Ｃを模式的に示す斜視図である。
【００５３】
導電性基材１１Ｃは、１つの折り曲げ部１１ｃを有する。導電性基材１１Ｃでは、折り曲げ部１１ｃの先端は線状である。折り曲げ部１１ｃの先端に、平面部が連なっている。導電性基材１１Ｃは、１つの導電性基材シートが面接触しないように、２つに折り曲げられて形成されている。
【００５４】
導電性基材１１Ｃでは、折り曲げ部１１ｃの先端は直線状に延びている。導電性基材１１Ｃは、厚み方向（厚み方向の第１の方向）の断面形状が、Ｖ字状である領域を有する。なお、導電性基材１１Ｃは、厚み方向（厚み方向の上記第１の方向と直交する方向）の断面形状が、矩形状である領域を有する。
【００５５】
導電性基材１１Ｃでは、折り曲げ部１１ｃの先端と、折り曲げ部１１ｃの先端に連なる部分とで、厚みが略等しい。
【００５６】
導電性基材１１Ｃは、第１の表面１１ａ側において、折り曲げ部１１ｃの先端が凸部であり、かつ第１の表面１１ａ側と反対の第２の表面１１ｂ側において、折り曲げ部１１ｃの先端が凹部である。上記凸部と上記凹部とが、導電性基材１１Ｃの両側の第１の表面１１ａ及び第２の表面１１ｂに対向するように配置されている。
【００５７】
なお、図１，３〜５に示す折り曲げ部の形状、大きさ等は例示であり、適宜変更することができる。
【００５８】
電気エネルギーの回収効率をより一層高め、上記被膜の耐久性を高める観点からは、微生物燃料電池用電極の抵抗率は、好ましくは１０−５Ω・ｃｍ以上、好ましくは１０５Ω・ｃｍ以下である。電気エネルギーの回収効率を更に一層高め、上記被膜の耐久性をより一層高める観点からは、上記微生物燃料電池用電極の抵抗率は、より好ましくは１０−４Ω・ｃｍ以上、より好ましくは１０４Ω・ｃｍ以下、更に好ましくは１０−３Ω・ｃｍ以上、更に好ましくは１０３Ω・ｃｍ以下である。なお、上記抵抗率は、後述する実施例の評価の欄の記載に従って、測定することができる。
【００５９】
上記導電性基材は、導電性を有し、導電性材料により形成されている。上記導電性基材の材料は、特に限定されない。導電性に優れており、電気を効率的に回収することができることから、上記導電性基材の材料が、ステンレス、チタン、カーボン被覆金属又はカーボン被覆樹脂であることが好ましい。また、これらの導電性基材を用いれば、折り曲げ成形された形状を良好に維持することができる。上記導電性基材の材料は、１種のみが用いられてもよく、２種以上が併用されてもよい。
【００６０】
微生物燃料電池の電気の回収効率を効果的に高める観点からは、平らな上記導電性基材シート（折り曲げ成形前の上記導電性基材シート）の厚みは、好ましくは５０μｍ以上、より好ましくは１００μｍ以上、好ましくは１０ｍｍ以下、より好ましくは３ｍｍ以下である。微生物燃料電池の電気の回収効率を効果的に高める観点からは、上記導電性基材の厚みは、好ましくは３００μｍ以上、より好ましくは１ｍｍ以上、好ましくは１００ｍｍ以下、より好ましくは３０ｍｍ以下である。上記導電性基材の厚みは、上記導電性基材シートの厚みの１．２倍以上、１０倍以下であることが好ましい。
【００６１】
上記導電性基材シートの厚みは、平らな導電性基材シートを平滑面上に置いた状態で、平滑面から、導電性基材の上端までの距離として測定することができる（図２（ｂ）に示す厚みＴ）。上記導電性基材の厚みは、導電性基材を平滑面上に置いた状態で、平滑面から、導電性基材の上端までの距離として測定することができる（図１（ｂ），図３（ｂ）及び図４（ｂ）の厚みＴ）。
【００６２】
上記導電性基材の表面積は、適用される微生物燃料電池の大きさに応じて、適宜変更することができる。上記導電性基材の表面積は、特に限定されないが、好ましくは０．００１ｍ２以上、より好ましくは０．００５ｍ２以上、好ましくは５ｍ２以下、より好ましくは３ｍ２以下である。
【００６３】
微生物燃料電池の電気の回収効率を効果的に高める観点からは、上記導電性基材の表面積の、平らな上記導電性基材シート（折り曲げ成形前の上記導電性基材シート）の表面積に対する比は、好ましくは１．２以上、より好ましくは１．４以上、好ましくは３以下、より好ましくは５以下である。
【００６４】
（微生物燃料電池及び他の詳細）
上記微生物燃料電池用アノードを用いて、微生物燃料電池を得ることができる。
【００６５】
本発明に係る微生物燃料電池は、微生物燃料電池用アノードと、カソードと、上記微生物燃料電池用アノードと上記カソードとを接続している導線とを備える。
【００６６】
図６（ａ）及び（ｂ）は、図１（ａ）〜（ｄ）に示す微生物燃料電池用アードを用いた微生物燃料電池の一例を模式的に示す断面図である。
【００６７】
図６（ａ）及び（ｂ）に示す微生物燃料電池２１は、アノード１と、エアカソード２２と、有機性物質を含む液２３と、導線とを備える。導線は、図示しない位置に配置されている。有機性物質を含む液２３は、容器２４内に配置されている。図６（ａ）では、アノード１の断面は、図１（ｃ）に対応している。図６（ａ）及び（ｂ）で用いられたアノード１は、図１（ａ）〜（ｄ）に示すアノード１と大きさのみが異なる。
【００６８】
アノード１は、有機性物質を含む液２３内に配置されており、有機性物質を含む液２３の液面よりも下方に位置しており、有機性物質を含む液２３内に浸漬している。アノード１の全体が、有機性物質を含む液２３内に配置されていることが好ましい。
【００６９】
微生物燃料電池２１では、複数のアノード１と複数のエアカソード２２とが間隔を隔てて、交互に並んで配置されている。アノード１とエアカソード２２との間の空隙を、有機性物質を含む液２３が流れる。
【００７０】
エアカソード２２は、対向するように配置された２つのカソード３１と、２つのカソード３１間に配置された空気室３３とを有する。従って、カソード３１は、空気室３３と接している。空気室３３は空気層である。エアカソード２２は、空気室３３の下端において枠部材を有し、枠部材により空気室３３からの空気の流出が防がれている。
【００７１】
エアカソード２２は、空気をカソード３１内に取り入れるための空気取り入れ部３２を有する。空気取り入れ部３２は、例えば、空気が流れる流路を有する枠状部材である。
【００７２】
エアカソード２２では、空気取り入れ部３２から、空気室３３内に、空気を取り入れ可能である。空気取り入れ部３２の一端は、空気室３３に接続されている。空気取り入れ部３２の他端は、有機性物質を含む液２３の液面よりも上方において、容器２４の外部に至っている。容器２４の外部から、空気が、空気取り入れ部３２を通過して、空気室３３内に取り入れ可能である。空気室３３には、空気透過性部材が配置されていてもよい。
【００７３】
容器２４は、有機性物質を含む液２３の流入口２４ａと、有機性物質を含む液２３の流出口２４ｂとを有する。容器２４内で、有機性物質を含む液２３が流入口２４ａ側から流出口２４ｂ側に流れる。容器２４内において、有機性物質を含む液２３の液面上に、容器２４は内部空間（空隙）を有する。容器２４内の内部空間には、ガスが配置されている。容器２４内の内部空間に配置されたガスは、一般的には、酸素を含む空気である。但し、内部空間に、酸素を含まないガスが置換されていてもよい。
【００７４】
上記導線は、図示しない位置において、アノード１とカソード３１とを接続している。上記導線は、図示しない外部回路に接続されている。アノード１とカソード３１とが上記導線を介して負荷回路に接続されていることによって、アノード１とカソード３１との間に電位差が生じる。上記導線を通して負荷回路に流れる電気エネルギーは、回収することができる。
【００７５】
微生物燃料電池２１では、アノード１の一部の折り曲げ部１１ｃの先端が、カソード３１側に突出しており、アノード１の残りの折り曲げ部１１ｃの先端が、カソード３１側とは反対側に突出している。上記アノードの上記折り曲げ部の先端が、上記カソード側に突出しているか、又は上記カソード側と反対側に突出していることが好ましい。この場合に、上記アノードの全ての上記折り曲げ部の先端が、上記カソード側に突出していてもよく、上記アノードの一部の上記折り曲げ部の先端が、上記カソード側に突出していてもよく、上記アノードの全ての上記折り曲げ部の先端が、上記カソード側と反対側に突出していてもよく、上記アノードの一部の上記折り曲げ部の先端が、上記カソード側と反対側に突出していてもよい。また、上記アノードの上記折り曲げ部の先端が、上記カソード側及び上記カソード側とは反対側のどちらにも突出していなくてもよい。
【００７６】
また、図７（ａ）及び（ｂ）は、図５に示す微生物燃料電池用アノード１Ｃを用いた微生物燃料電池の他の例を模式的に示す上面図である。
【００７７】
図７（ａ）及び（ｂ）に示す微生物燃料電池２１Ｃでは、アノード１Ｃの折り曲げ部１１ｃの先端が、カソード３１側に突出しておらず、カソード３１とは反対側にも突出していない。アノード１Ｃの折り曲げ部１１ｃの先端が、エアカソード２２におけるカソード３１と対向しないように、アノード１Ｃが用いられてもよい。
【００７８】
微生物燃料電池において、アノードと、上記アノードと対向するように配置されている上記カソードとの対向する表面同士の間隔の最小値（図６（ｂ）及び図７（ｂ）に示す間隔の最小値Ｄ１）は、好ましくは１μｍ以上、より好ましくは１０μｍ以上、好ましくは３０ｍｍ以下、より好ましくは１０ｍｍ以下である。
【００７９】
微生物燃料電池において、アノードと、上記アノードと対向するように配置されている上記カソードとの対向する表面同士の間隔の最大値（図６（ｂ）及び図７（ｂ）に示す間隔の最大値Ｄ２）は、好ましくは２０μｍ以上、より好ましくは５０μｍ以上、好ましくは２０ｍｍ以下、より好ましくは１０ｍｍ以下である。
【００８０】
微生物燃料電池の他の実施形態として、アノードとエアカソードとの間に、非導電性で多孔質なセパレーターが配置されてもよい。例えば、微生物燃料電池において、セパレーターとして樹脂製不織布、樹脂製織布、ガラス製不織布などが用いられてもよい。
【００８１】
本発明に係るセパレーターは、微生物燃料電池に用いられる。本発明に係るセパレーターは、カソードを少なくとも１つ有するエアカソードと、上記エアカソードの第１の表面側に配置された第１のセパレーターと、上記第１のセパレーターの前記エアカソード側とは反対の表面側に配置された第１のアノードと、上記エアカソードの上記第１の表面側とは反対の第２の表面側に配置された第２のセパレーターと、上記第２のセパレーターの上記エアカソード側とは反対の表面側に配置された第２のアノードとを備える。上記第１のアノード及び上記第２のアノードの内の少なくとも一方が、上記微生物燃料電池用アノードである。
【００８２】
図８は、図１に示す微生物燃料電池用アノード１を用いたセパレーターの一例を示す断面図である。
【００８３】
セパレーター５１は、１つのエアカソード２２と、２つのアノード１（第１のアノード１Ｘと第２のアノード１Ｙ）と、２つの第１，第２のセパレーター５２Ｘ，５２Ｙとを備える。第１のセパレーター５２Ｘは、エアカソード２２の第１の表面側に配置されている。第１のアノード１Ｘは、第１のセパレーター５２Ｘのエアカソード２２側とは反対の表面側に配置されている。第２のセパレーター５２Ｙは、エアカソード２２の第１の表面とは反対の第２の表面側に配置されている。第２のアノード１Ｙは、第２のセパレーター５２Ｙのエアカソード２２側とは反対の表面側に配置されている。なお、図８では、第１，第２のアノード１Ｘ，１Ｙは、図１に示すアノード１である。図８では、アノード１の断面は、図１（ｃ）に対応している。
【００８４】
微生物燃料電池では、複数のセパレーター５１が用いられていてもよい。
【００８５】
上記セパレーターは、有機性物質を含む液を通して上記アノードから発生した水素イオン（Ｈ＋）や液に含まれる電解質を透過可能である。上記セパレーターは、耐水性・耐生物分解性・絶縁性にすぐれる材料が好ましく、例えば、樹脂性不織布であることが好ましい。
【００８６】
上記セパレーターの材料は特に限定されない。上記セパレーターの材料としては、ポリプロピレン樹脂、ポリエチレン樹脂、ポリエステル樹脂、アクリル樹脂等のが挙げられる。上記セパレーターの材料は、１種のみが用いられてもよく、２種以上が併用されてもよい。
【００８７】
上記セパレーターの厚みは、好ましくは１０μｍ以上、好ましくは１ｍｍ以下である。上記セパレーターの目付量は、好ましくは１０ｇ／ｍ２以上、好ましくは１，０００ｇ／ｍ２以下である。上記セパレーターの厚みが上記下限以上であると、破損がより一層生じ難くなる。上記セパレーターの厚みが上記上限以下であると、水素イオンがより一層効率的に移動する。
【００８８】
水素イオンの移動効率を高めるためには、上記エアカソードと上記セパレーターとの間の間隔はなるべく狭いほうがよく、上記エアカソードと上記セパレーターとは接していることが好ましい。
【００８９】
上記カソードにおいて、空気との接触面に、撥水層が設けられていることが好ましい。上記撥水層は、上記導電性基材に、ポリテトラフルオロエチレン（ＰＴＦＥ）等のフッ素樹脂を塗布することにより形成されていてもよいし、液体を透過せず、気体を透過する通気性膜が積層されていてもよい。例えば、通気性膜としては、セルポア（積水化学工業社製）が挙げられる。
【００９０】
上記アノードにおいて、表面に触媒部が配置されていてもよい。上記カソードにおいて、空気との接触面とは反対側に、触媒部が配置されていてもよい。上記触媒部は、例えば、酸化還元触媒とバインダーとを含む。
【００９１】
上記酸素還元触媒としては、白金等の貴金属触媒、鉄系触媒、マンガン系触媒及びカーボンアロイ系触媒等が挙げられる。上記白金等の貴金属触媒を用いる場合には、酸化還元性能がより一層高くなる。上記鉄系触媒、上記マンガン系触媒及び上記カーボンアロイ系触媒を用いる場合には、コストがより一層低くなる。上記酸素還元触媒は、１種のみが用いられてもよく、２種以上が併用されてもよい。
【００９２】
上記バインダーとしては、オレフィン樹脂、ポリエステル樹脂、ポリ塩化ビニル樹脂、アクリル樹脂、ウレタン樹脂、エポキシ樹脂、ポリアミド樹脂、メチルセルロース樹脂、エチルセルロース樹脂、ポリビニルアルコール樹脂、酢酸ビニル樹脂、フェノール樹脂、フッ素樹脂及びポリビニルブチラール樹脂等が挙げられる。上記バインダーは、１種のみが用いられてもよく、２種以上が併用されてもよい。
【００９３】
上記有機性物質を含む液としては特に限定されないが、廃水、廃液、し尿、食品廃棄物、その他の有機性廃棄物及び汚泥等が挙げられる。上記微生物燃料電池は、エネルギーを回収可能な廃液処理装置として好適に用いられる。
【００９４】
上記微生物としては、嫌気性微生物及び好気性微生物が挙げられる。微生物燃料電池の運転開始時に汚泥・土等の適当な植種を施すことにより適当な微生物が増殖する。
【００９５】
以下、実施例を挙げて本発明を更に詳しく説明する。本発明は以下の実施例のみに限定されない。
【００９６】
（実施例１）
（１）アノードの作製
ステンレスメッシュ（材質Ｓ３０４、４０メッシュ、線径０．１２ｍｍ）にカーボン含有溶液を塗布し、乾燥し、カーボン被覆ステンレスメッシュ（最小厚み１２０μｍ、最大厚み２４０μｍ）を得た。
【００９７】
平らな上記カーボン被覆ステンレスメッシュを、導電性基材シートとして用意した。導電性基材シートを縦１３６ｍｍ×横９０ｍｍの大きさに切断し、５ｍｍ間隔でジグザグ状に折り曲げて、図２に示す形状の導電性基材（縦８０ｍｍ×横９０ｍｍ×厚み４ｍｍ）を得た。得られた導電性基材を、アノードとして用意した。このアノードでは、縦８０ｍｍ×横９０ｍｍの大きさであるのに対し、表面積は０．０１２２ｍ２であり、表面積が大きい。
【００９８】
（２）セパレーター付きエアカソードの作製
カーボンペーパー（東レ社製「ＴＧＰ−Ｈ−１２０」）にポリテトラフルオロエチレン層を焼結させたエアカソードを用意した。カソードの触媒として、白金触媒（田中貴金属社製「ＴＥＣ１０Ｅ７０ＴＰＭ」）を用い、触媒のバインダーとしてナフィオン溶液（シグマアルドリッチジャパン社製「Ｎａｆｉｏｎ  ｐｅｒｆｌｕｏｒｉｎａｔｅｄ  ｒｅｓｉｎ  ｓｏｌｕｔｉｏｎ」）を用いた。カソードの両側の外表面にセパレーターを設置した。白金は、担持量が４ｍｇ／ｃｍ２になるように、上記カソードのセパレーターを設置した側に塗布した。セパレーターには、ポリエチレン／ポリプロピレン不織布を用いた。２つのカソードの間には、空気透過性部材として、厚み３ｍｍの枠部材を設置した。このようにして、セパレーター付きエアカソードを得た。２つのカソードの間隔は３ｍｍであった。
【００９９】
（３）微生物燃料電池の作製
セパレーター付きエアカソードの両側にアノードを１つずつ配置して、３００ｍＬの容器内に入れて、微生物燃料電池を作製した。
【０１００】
（実施例２）
（１）アノードの作製
実施例１で得られたカーボン被覆ステンレスメッシュ（最小厚み１２０μｍ、最大厚み２４０μｍ）を、導電性基材シートとして用意した。上記導電性基材シートを縦１６０ｍｍ×横９０ｍｍの大きさに切断し、８０ｍｍ間隔でジグザグ状に折り曲げて、図２に示す形状の導電性基材（縦８０ｍｍ×横９０ｍｍ×厚み１ｍｍ）を得た。得られた導電性基材を、アノードとして用意した。このアノードでは、縦８０ｍｍ×横９０ｍｍの大きさであるのに対し、表面積は、０．０１４４ｍ２であり、表面積が大きい。
【０１０１】
（２）微生物燃料電池の作製
実施例１で得られたセパレーター付きエアカソードの両側に、得られたアノードを１つずつ配置して、３００ｍＬの容器内に入れて、微生物燃料電池を作製した。
【０１０２】
（比較例１）
（１）アノードの作製
実施例１で得られたカーボン被覆ステンレスメッシュを、導電性基材シートとして用意した。導電性基材シートを縦８０ｍｍ×横９０ｍｍの大きさに切断した。この平らな導電性基材シートをアノードとして用意した。このアノードでは、表面積が０．００７２ｍｍ２であった。
【０１０３】
（２）微生物燃料電池の作製
実施例１で得られたセパレーター付きエアカソードの両側に、得られたアノードを１つずつ配置して、３００ｍＬの容器内に入れて、微生物燃料電池を作製した。
【０１０４】
（比較例２）
（１）アノードの作製
実施例１で得られたカーボン被覆ステンレスメッシュを、導電性基材シートとして用意した。導電性基材シートを縦８０ｍｍ×横９０ｍｍの大きさに切断した。この表面が平である導電性基材シート２枚重ね合わせた積層体を、アノードとして用意した。このアノードでは、表面積が０．０１４４ｍ２であった。
【０１０５】
（２）微生物燃料電池の作製
実施例１で得られたセパレーター付きエアカソードの両側に、得られたアノードを１つずつ配置して、３００ｍＬの容器内に入れて、微生物燃料電池を作製した。
【０１０６】
（微生物燃料電池の出力の評価）
得られた微生物燃料電池を用いて、出力を評価した。上記微生物燃料電池内に、メタノール等を含む人口廃水を、所定のＣＯＤ負荷（１．９ｋｇ／ｍ３／日）で連続的に流入させつつ、４０日間にわたり、上記微生物燃料電池を連続運転した。このときの負荷回路の外部抵抗（抵抗値１５Ω）の両端における電位差を測定した。出力は下記式（１）により求めた。
【０１０７】
Ｐ−Ｖ２／Ｒ    …式（１）
Ｐ：出力
Ｖ：負荷回路の外部抵抗の両端における電位差
Ｒ：負荷回路の外部抵抗の抵抗値
【０１０８】
上記人口廃水中には、発電を担う嫌気性微生物として、土壌微生物を植種した。得られた微生物燃料電池の出力は以下の値を示した。
【０１０９】
実施例１：３．０ｍＷ
実施例２：２．７ｍＷ
比較例１：２．４ｍＷ
比較例２：２．４ｍＷ
【０１１０】
（電極（アノード）の抵抗率の評価）
抵抗率の測定：
得られた電極の電気抵抗率を、下記の独自の手順に従って測定した。
【０１１１】
４探針法の測定の原理に関しては、ＪＩＳ  Ｋ７１９４−１９９４の図２に示されるように、試験片に４本の針状の電極を直線上に設置した。探針Ａと探針Ｄとの間に電流（Ｉ）を流したときに、探針Ｂと探針Ｃとの間に生じる電位差（Ｖ）を測定し、その抵抗（Ｖ／Ｉ）を求めた。次に、求めた抵抗（Ｒ）と試験片の厚さ（電極の厚さ）（ｔ）とを乗じて、抵抗率（ρ）を算出した。
【０１１２】
試験装置は、ＪＩＳ  Ｋ７１９４−１９９４の図３に示されるように、定電流源、電圧計、探針及び切替スイッチにより構成した。
【０１１３】
定電流源は、試験片の抵抗によって印加電流Ｉ０を流すことのできる電流源である。印加電流Ｉ０の決め方は、次の通りとした。電流Ｉを探針Ａから探針Ｄに向かって流したとき、探針Ｂと探針Ｃとの間に生じる電位差をＶとすると、抵抗は、Ｖ／Ｉとなる。この抵抗に対応する電流を選び、これを印加電流Ｉ０とした。印加電流Ｉ０は、試験片の抵抗によって選び、２００ｍΩ未満のとき１００ｍＡ、２００ｍΩ以上、２０Ω未満のとき１０ｍＡ、２０Ω以上、２ｋΩ未満のとき１ｍＡ、２ｋΩ以上、２０ｋΩ未満のとき１００μＡ、２０ｋΩ以上、２００ｋΩ未満のとき１０μＡ、２００ｋΩ以上、２ＭΩ未満のとき１μＡを選んだ。
【０１１４】
探針は、直径が０．５〜０．８ｍｍの金属製の棒であり、棒の先端を球面状に加工した探針とした。４本の探針は、一直線状に等間隔に配列し、球面状に加工した一端を試験片に接触させた。隣り合う探針の間隔は５ｍｍとし、隣り合う探針間の絶縁抵抗は１０１０Ω以上とした。測定中、各探針には、適切な力、例えば、１〜２Ｎの力を加えた。探針が試験片に深くめり込むような場合には、各探針に加える力を減じた。
【０１１５】
試験片の形状及び寸法に関しては、長さ８０．０±０．２ｍｍ、幅５０．０±０．２ｍｍ及び厚さ２０ｍｍ以下の直方体とした。なお、今回は上記寸法にて測定したが、上記寸法の試験片が得られない場合、寸法を変更することも可能である。
【０１１６】
抵抗率の測定方法に関しては、ＪＩＳ  Ｋ７１９４−１９９４の図３に示された測定回路を用いて、印加電流Ｉ０を探針Ａから探針Ｄに向かって流し、探針Ｂと探針Ｃとの間に生じる電位差Ｖ１を測定した。このときの探針Ｂと探針Ｃとの間の抵抗Ｒ１はＶ１／ｌ０となる。次に、切替スイッチによって印加電流Ｉ０を逆方向（探針Ｄから探針Ａ）に流し、探針Ｂと探針Ｃとの間に生じる電位差Ｖ２を測定した。このときの抵抗Ｒ２は、Ｖ２／ｌ０の絶対値となる。探針Ｂと探針Ｃとの間の抵抗Ｒは、Ｒ１とＲ２の平均値とした。この抵抗Ｒは、抵抗率を算出するときに用いた。なお、印加電流Ｉ０の方向を切り替えると、電位差Ｖ２は負の値として電圧計に表示される。この場合、抵抗Ｒ２として、Ｖ２／Ｉ０の絶対値を採用する。
【０１１７】
被膜と導電性基材とで構成される電極の抵抗率（ρ）は、式（１）により求めた。測定は、５つの試験片について行い、平均値を抵抗率として採用した。
【０１１８】
ρ＝ｔ・Ｒ        （１）
【０１１９】
（ρ：抵抗率（Ω・ｃｍ）、ｔ：試験片の厚さ（ｃｍ）、Ｒ：抵抗（Ω））
【０１２０】
本測定手順は独自の手法であり、ＪＩＳ  Ｋ７１９４−１９９４を参考にしているが、補正係数（Ｆ）を用いない点はＪＩＳ  Ｋ７１９４−１９９４と異なる。一方、明示していない部分はＪＩＳ  Ｋ７１９４−１９９４に従う。
【０１２１】
実施例１，２では、抵抗率（ρ）は、１０−５Ω・ｃｍ以上、１０５Ω・ｃｍ以下であった。
【符号の説明】
【０１２２】
１，１Ａ，１Ｂ，１Ｃ…アノード
１１，１１Ａ，１１Ｂ，１１Ｃ…導電性基材
１Ｘ…第１のアノード
１Ｙ…第２のアノード
１１ａ…第１の表面
１１ｂ…第２の表面
１１ｃ…折り曲げ部
１６…導電性基材シート
１６ａ…第１の表面
１６ｂ…第２の表面
２１，２１Ｃ…微生物燃料電池
２２…エアカソード
２３…有機性物質を含む液
２４…容器
２４ａ…流入口
２４ｂ…流出口
３１…カソード
３２…空気取り入れ部
３３…空気室
５１…セパレーター
５２Ｘ…第１のセパレーター
５２Ｙ…第２のセパレーター
【図１】
2016154109.tif 000003
【図２】
2016154109.tif 000004
【図３】
2016154109.tif 000005
【図４】
2016154109.tif 000006
【図５】
2016154109.tif 000007
【図６】
2016154109.tif 000008
【図７】
2016154109.tif 000009
【図８】
2016154109.tif 000010
【図９】
2016154109.tif 000011
【図１０】
2016154109.tif 000012